ГИБРИДНАЯ АРМИРУЮЩАЯ ТКАНЬ

1. Гибридная армирующая ткань, содержащая
множество первых волокон, ориентированных в первом направлении;
множество вторых волокон, ориентированных в первом направлении;
множество третьих волокон, ориентированных во втором направлении; и
сшивающую нить, удерживающую первые волокна, вторые волокна и третьи волокна в их соответствующих направлениях,
при этом первые волокна представляют собой одно из стекловолокон и углеродных волокон,
при этом вторые волокна представляют собой углеродные волокна,
при этом третьи волокна представляют собой по меньшей мере одно из стекловолокон и углеродных волокон,
при этом первое направление равно 0 градусов,
при этом второе направление отличается от первого направления,
при этом второе направление находится в диапазоне от 0 градусов до 90 градусов,
при этом первые волокна и вторые волокна составляют от 91 мас.% до 99,5 мас.% ткани,
при этом третьи волокна составляют от 0,5 мас.% до 9 мас.% ткани, при этом стекловолокна составляют от 3 мас.% до 95 мас.% ткани, при этом углеродные волокна составляют от 5 мас.% до 97 мас.% ткани, при этом линейная массовая плотность первых волокон находится в диапазоне от 1200 текс до 4800 текс, и
2
2
при этом масса вторых волокон на единицу площади составляет от 80 г/м до 500 г/м.
2. Гибридная армирующая ткань по п. 1, в которой сшивающая нить составляет менее 3 мас.% ткани.
3. Гибридная армирующая ткань по п. 1, в которой сшивающая нить представляет собой полиэфирную нить.
4. Гибридная армирующая ткань по п. 1, в которой сшивающая нить характеризуется линейной массовой плотностью в диапазоне от 60 дтекс до 250 дтекс.
5. Гибридная армирующая ткань по п. 1, в которой сшивающая нить образует рисунок строчки через ткань, причем рисунок строчки выбран из группы, состоящей из трикотажного рисунка строчки, симметричного двойного трикотажного рисунка строчки, асимметричного двойного трикотажного рисунка строчки, симметричного ромбовидного рисунка строчки и асимметричного ромбовидного рисунка строчки.
6. Гибридная армирующая ткань по п. 1, в которой сшивающая нить определяет длину строчки в диапазоне от 3 мм до 6 мм.
7. Гибридная армирующая ткань по п. 1, в которой третьи волокна представляют собой стекловолокна, и при этом состав стекла первых волокон отличается от состава стекла третьих волокна.
8. Гибридная армирующая ткань по п. 1, дополнительно содержащая множество четвертых волокон, ориентированных в третьем направлении,
при этом третьи волокна представляют собой стекловолокна, и четвертые волокна представляют собой стекловолокна, и
при этом состав стекла третьих волокон является тем же, что и состав стекла четвертых волокон.
9. Гибридная армирующая ткань по п. 8, в которой абсолютное значение второго направления равно абсолютному значению третьего направления.
10. Гибридная армирующая ткань по п. 1, в которой разница между первым направлением и вторым направлением больше чем или равна 45 градусам.
11. Гибридная армирующая ткань по п. 1, в которой разница между первым направлением и вторым направлением больше чем или равна 80 градусам.
12. Гибридная армирующая ткань по п. 1, в которой третьи волокна представляют собой стекловолокна, и при этом линейная массовая плотность третьих волокон находится в диапазоне от 68 текс до 300 текс.
2
13. Гибридная армирующая ткань по п. 1, в которой вторые волокна составляют 7 мас.% ткани, и при этом масса ткани на единицу площади составляет 2500 г/м.
2
2
14. Гибридная армирующая ткань по п. 1, в которой вторые волокна составляют 15 мас.% ткани, и при этом масса ткани на единицу площади находится в диапазоне от 1300 г/м до 1400 г/м.
2
15. Гибридная армирующая ткань по п. 1, в которой вторые волокна составляют 25 мас.% ткани, и при этом масса ткани на единицу площади составляет 1300 г/м.